제조 예 1 에 따라 제조 된 기능 화 된 티타니아 나노 입자 를 3 wt % 함량 이 되 도록 에탄올 에 혼합 하 여 30 분 간 초음파 분산 시켜 현탁액 을 준비 하 였 다 . 상용 알루미늄 호일 을 기판 으로 하 여 제조 예 1 의 나노 입자 의 초 박막 을 형성 하 였 다 . 구체 적 으로 , 호일 기판 을 물 에 침적 하 고 상기 현탁액 을 물 이 담겨진 용기 에 가하 여 , 30 % 정도 의 물 표면 이 자기 조립 분 자막 으로 덮이 면 , 호일 기판 을 천천히 들어올려 물 표면 에 형성 된 자기 조립 분 자막 이 코팅 되 게 함 과 동시 에 , 현탁액 을 계속 일정 하 게 가하 여 물 표면 의 자기 조립 막 이 유지 되 도록 하 였 다 . 이후 , 자기 조립 분 자막 이 코팅 된 호일 기판 을 120 ℃ 로 유지 된 핫플레이트 에 1 분 정도 위치 시켜 수분 을 제거 하 였 고 , 코팅 된 나노 입자 보호막 의 두께 가 1 mm 가 될 때 까지 상술 한 코팅 과정 을 반복 하 여 실시 하 였 다 .